(57)【要約】【課題】誘電体層が２μｍを下回る薄層体においても大きな比誘電率と、高い絶縁的信頼性を示し、Ｘ７Ｒ特性を満足する積層セラミックコンデンサを提供することを目的とする。【解決手段】本発明は、Ｂａ及びＴｉを含有するペロブスカイト型酸化物（ＢＴ型結晶粒子）と、ＢＴ型結晶粒子のＡサイトの一部がＣａで置換されたペロブスカイト型チタン酸バリウム結晶粒子（ＢＣＴ型結晶粒子）と、Ｍｇ及び希土類元素とを含有し、該Ｍｇ及び希土類元素の一部が前記ＢＴ型結晶粒子及び前記ＢＣＴ型結晶粒子に固溶してなる誘電体層を具備した積層セラミックコンデンサであって、前記誘電体層１が、ＢＴ型結晶粒子３１１及びＢＣＴ型結晶粒子３２を主結晶粒子とする第１層１１と、ＢＴ型結晶粒子３１２を主結晶粒子とする第２層１２の積層構造からなるとともに、前記第１層１１のＢＴ型結晶粒子３１１及びＢＣＴ型結晶粒子３２の平均粒径が前記第２層１２のＢＴ型結晶粒子３１２の平均粒径よりも大きいことを特徴とする。【選択図】  図１
2006237237.tif 000002
【特許請求の範囲】
【請求項１】
Ｂａ及びＴｉを含有するペロブスカイト型酸化物（ＢＴ型結晶粒子）と、ＢＴ型結晶粒子のＡサイトの一部がＣａで置換されたペロブスカイト型チタン酸バリウム結晶粒子（ＢＣＴ型結晶粒子）と、Ｍｇ及び希土類元素とを含有し、該Ｍｇ及び希土類元素の一部が前記ＢＴ型結晶粒子及び前記ＢＣＴ型結晶粒子に固溶してなる誘電体層を具備した積層セラミックコンデンサであって、
前記誘電体層が、ＢＴ型結晶粒子及びＢＣＴ型結晶粒子を主結晶粒子とする第１層と、ＢＴ型結晶粒子を主結晶粒子とする第２層の積層構造からなるとともに、前記第１層のＢＴ型結晶粒子及びＢＣＴ型結晶粒子の平均粒径が前記第２層のＢＴ型結晶粒子の平均粒径よりも大きいことを特徴とする積層セラミックコンデンサ。
【請求項２】
ＢＴ型結晶粒子及びＢＣＴ型結晶粒子の平均粒径が０．１５〜０．４μｍであることを特徴とする請求項１記載の積層セラミックコンデンサ。
【発明の詳細な説明】
【技術分野】
【０００１】
本発明は、誘電体層が２μｍ以下の薄層に形成された誘電体磁器で構成される単位体積当たり容量の大きな積層セラミックコンデンサに関する。
【背景技術】
【０００２】
近年、電子機器の小型化、高性能化に伴い、積層セラミックコンデンサの小型化、大容量化の要求が高まってきている。このような要求に応えるために、積層セラミックコンデンサにおいては、誘電体層を薄層化することにより静電容量を高めると共に、誘電体層の積層数を増やすことにより小型・高容量化が図られている。
【０００３】
そこで、薄層においても、負荷電界の増大による信頼性低下の抑制、十分な絶縁的寿命を実現する為に、積層セラミックコンデンサの誘電体層として、粒径のより小さい誘電体材料が使用されるようになってきた。これにより、信頼性を向上させることができている。
【０００４】
しかしながら、従来使用されてきたＢａＴｉＯ３においては、粒径を小さくすると、比誘電率が小さくなるという問題があった。すなわち、粒径を小さくする事により信頼性を向上でき、薄層化を実現できるが、比誘電率も減少してしまう為、小型・高容量・高信頼性を同時に満足する事はできなかった。また、粒径を小さくすると温度特性も良好になるが、１２５℃での特性を保証するＸ７Ｒ特性を実現するまでには到達しなかった。
【０００５】
例えば、特許文献１には、平均粒径が０．１〜０．３μｍであり、温度特性の異なる２種類以上の微粒子結晶により構成された誘電体磁器が提案されており、この誘電体磁器は、平坦な温度特性（誘電特性の温度依存性が小さい）と、優れたＤＣバイアス特性を有していることが記載されている。
【０００６】
しかるに、上述したように、ＢａＴｉＯ３（ＢＴ型結晶粒子系材料）においては、比誘電率が粒子サイズと共に単調に減少する。この結果、０．１〜０．３μｍの様な粒子サイズでは、最大でも２１００程度の比誘電率しか得られず、高容量化に限界があった。また、原料の粒子サイズが０．３μｍ以下になると、焼結時に容易に固溶体を形成し粒成長してしまうため、原料粒子サイズを維持したまま緻密な焼結体を作製するには種々の条件が必要であり、上記特許文献１記載の誘電体磁器は作製が困難であった。
【０００７】
また、ＢａＴｉＯ３は、１２５℃近傍において常誘電性−強誘電性相転移が起こるため、１２５℃近傍で不安定状態であり、１２５℃での特性を保証するＸ７Ｒを満足することは困難であった。
【特許文献１】特開平９−２４１０７５号公報
【発明の開示】
【発明が解決しようとする課題】
【０００８】
そこで、信頼性と高誘電率を実現する為に、比誘電率が大きい相対的に粒径の大きなＢＴ型結晶粒子と、比誘電率は小さいが薄層化に適した相対的に粒径の小さなＢＴ型結晶粒子のコンポジットが考えられる。
【０００９】
しかしながら、粒径が異なると焼結温度が明らかに異なり、粒径の小さいＢＴ型結晶粒子が粒成長を抑制する添加元素の固溶拡散を伴って、過焼結もしくは粒成長を生じるか、もしくは、低温で焼成すると焼結不足を容易に生じ、２種類の粒子の共存状態を実現する事は困難であった。
【００１０】
一方、粒径の異なるＢＴ粉末原料を用いた２種類以上のテープで積層構造を形成する事も考えられる。しかしながら、上記２種類の粒子混合の場合と同様、焼結温度が異なり、十分に焼結した２相共存誘電体磁器を形成することは困難であった。
【００１１】
積層セラミックコンデンサの誘電体層形成に使用される誘電体磁器には、小型・高容量化の為に高い比誘電率が要求されることはもちろんのこと、誘電損失が小さく、誘電特性の温度に対する依存性（温度依存性）や直流電圧に対する依存性（ＤＣバイアス依存性）が小さいこと等の種々の特性が要求される。
【００１２】
従って、本発明の目的は、誘電体層が２μｍを下回る薄層体においても大きな比誘電率と、高い絶縁的信頼性を示し、Ｘ７Ｒ特性を満足する積層セラミックコンデンサを提供することにある。
【課題を解決するための手段】
【００１３】
本発明は、Ｂａ及びＴｉを含有するペロブスカイト型酸化物（ＢＴ型結晶粒子）と、ＢＴ型結晶粒子のＡサイトの一部がＣａで置換されたペロブスカイト型チタン酸バリウム結晶粒子（ＢＣＴ型結晶粒子）と、Ｍｇ及び希土類元素とを含有し、該Ｍｇ及び希土類元素の一部が前記ＢＴ型結晶粒子及び前記ＢＣＴ型結晶粒子に固溶してなる誘電体層を具備した積層セラミックコンデンサであって、前記誘電体層が、ＢＴ型結晶粒子及びＢＣＴ型結晶粒子を主結晶粒子とする第１層と、ＢＴ型結晶粒子を主結晶粒子とする第２層の積層構造からなるとともに、前記第１層のＢＴ型結晶粒子及びＢＣＴ型結晶粒子の平均粒径が前記第２層のＢＴ型結晶粒子の平均粒径よりも大きいことを特徴とする積層セラミックコンデンサである。
【００１４】
絶縁的信頼性向上のためにはＢＴ型結晶粒子を微粒化して粒界を増やすのが好ましいが、微粒化すると比誘電率が低下してしまう。一方、ＢＣＴ型結晶粒子はＢＴ型結晶粒子に比して比誘電率が低下する傾向があるが、薄膜化によりこの比誘電率は上昇する。詳しくは、ＢＴ型結晶粒子においては、粒径を小さくしていくと強誘電性が小さくなり、強誘電相において、ＡＣ電圧増大による誘電分極率の増大が抑制されてしまうが、ＢＣＴ型結晶粒子においては、ＢＴ型結晶粒子に比べ強誘電性が大きく、微粒においてもこの効果は変わらない。この為、誘電体層の厚みが２μｍを下回るように薄層化されるとＡＣ電界強度が増大するため、比誘電率が増大する。
【００１５】
また、ＢＣＴ型結晶粒子においては、Ｘ７Ｒ特性を実現する上で問題となる急峻な比誘電率の変化を示す相転移ピークが１２５℃より高温に存在していることが知られている。ＢＴ型結晶粒子（ＢａＴｉＯ３）の比誘電率は相転移点より高温、即ち常誘電相において急激に減少する為、相転移点が１２５℃より高温にあるＢＣＴ型結晶粒子を用いることで、１２５℃においても比誘電率の急激な低下が生じ難くなる。
【００１６】
さらに、ＢＴ型結晶粒子を用いて、粒径の小さい層と粒径の大きい層の２層構造とすると、前述のように粒径の大きい層が焼結温度が高くなるという問題が生じるが、ＢＴ型結晶粒子よりも焼結温度の低いＢＣＴ型結晶粒子を粒径の大きい層に混合させるとこの層の焼結温度を低下させることができる。
【００１７】
このような見知のもと、ＢＴ型結晶粒子及びＢＣＴ型結晶粒子を主結晶粒子とする第１層と、ＢＴ型結晶粒子を主結晶粒子とする第２層の積層構造にするとともに、第１層のＢＴ型結晶粒子及びＢＣＴ型結晶粒子の平均粒径を第２層のＢＴ型結晶粒子の平均粒径よりも大きくすることで、均一焼結することができ、誘電体層が２μｍを下回る薄層体においても大きな比誘電率と、高い絶縁的信頼性を示し、Ｘ７Ｒ特性を実現することを可能としたものである。
【００１８】
ここで、ＢＴ型結晶粒子及びＢＣＴ型結晶粒子の平均粒径が０．１５〜０．４μｍであるのが好ましい。これにより、比誘電率がより高められるとともに、誘電体層厚の均一性が保たれる。
【発明の効果】
【００１９】
本発明の積層セラミックコンデンサは、薄層化においてもＤＣバイアス電圧による容量の低下が小さく、容量の温度依存性が小さく、高い信頼性を示すことができ、特に比誘電率が２５００以上で、比誘電率の温度特性が−５５℃〜１２５℃の範囲で±１５％以内であり、かつ２．５Ｖ／μｍのＤＣバイアス印加による比誘電率の変化率が２０％以内の特性を有することができる。
【発明を実施するための最良の形態】
【００２０】
本発明の実施形態について説明する。    
（積層セラミックコンデンサ）
本発明の積層セラミックコンデンサは、好ましくは２μｍを下回る薄層の誘電体層１と、卑金属からなる内部電極層２とを交互に積層して構成され、通常、この積層体の上下面には保護層が設けられ、この積層体の側面には内部電極層と電気的に接続された外部電極が設けられる。そして、この外部電極を通じて静電容量が取り出されるようになっている。
【００２１】
内部電極層を形成する卑金属としては、Ｎｉ、Ｃｕ等があるが、特に安価という点からＮｉが好適に使用される。
【００２２】
誘電体層１について、以下に詳細に説明する。
【００２３】
（誘電体層１）
本発明の積層セラミックコンデンサにおける誘電体層１は、図１に示すように、ＢＴ型結晶粒子３１とＢＣＴ型結晶粒子３２とを含有するものであり、この誘電体層１は、ＢＴ型結晶粒子３１１及びＢＣＴ型結晶粒子３２を主結晶粒子とする第１層１１と、ＢＴ型結晶粒子３１２を主結晶粒子とする第２層１２の積層構造からなっており、第１層のＢＴ型結晶粒子３１１及びＢＣＴ型結晶粒子３２の平均粒径が第２層のＢＴ型結晶粒子３１２の平均粒径よりも大きくなっている。ここで、誘電体層１の厚みとしては好ましくは１〜２μｍであり、第１層１１の厚みは誘電体層１の厚みの４０〜６０％であるのが好ましい。
【００２４】
第１層に含まれるＢＣＴ型結晶粒子３２は、Ａサイト（Ｂａサイト）の一部がＣａで置換されたペロブスカイト型チタン酸バリウムであり、理想的には（Ｂａ１−ｘＣａｘ）ｍＴｉＯ３（ｘは０．０１〜０．１が好ましく、ｍ≧１）で表されるが、本発明においてはＭｇ及び希土類元素が、通常Ｂサイトに固溶している（Ａサイトに固溶していることもある）。
【００２５】
一方、第１層および第２層に含まれるＢＴ型結晶粒子３１（３１１，３１２）は、Ｃａ非置換型のペロブスカイト型チタン酸バリウムであり、上記のＢＣＴ型結晶粒子３２と同様、このＢＴ型結晶粒子３１においても、Ｂサイトに通常Ｍｇ及び希土類元素が固溶している。
【００２６】
ここで、上記ＢＣＴ型結晶粒子におけるＡサイト中のＣａ置換量は、１〜１５モル％、特に２〜１０モル％であることが好ましい。Ｃａ置換量がこの範囲内であれば、室温付近の相転移点が十分低温にシフトし、ＢＴ型結晶粒子との共存構造により、コンデンサとして使用する温度範囲において優れたＤＣバイアス特性を確保できるからである。
【００２７】
また、ＢＴ型結晶粒子及びＢＣＴ型結晶粒子は、比誘電率を高めるとともに、誘電体層厚の均一性を考慮して、何れも０．１５〜０．４μｍの平均粒径を有しているのが好ましく、特に比誘電率を高め、且つ比誘電率の温度依存性を抑制するためには、０．２〜０．３５μｍの平均粒径を有しているのが好ましい。このような粒径の範囲内で、第１層は第２層に比して平均粒径が大きくなっている。ここで、第１層におけるＢＴ型結晶粒子とＢＣＴ型結晶粒子の平均粒径は、共存構造を形成する上で、ほぼ等しくなっているのが好ましい。
【００２８】
本発明においては、ＢＴ型結晶粒子及びＢＣＴ型結晶粒子のいずれにも、Ｍｇ及び希土類元素が固溶している。これらの元素成分は、原料粒子の焼結性を高め、粒成長を抑制し、前述した平均粒径の結晶粒子を形成するための焼結助剤として使用されるＭｇ化合物及び希土類元素化合物に由来するものである。そして、用いたＭｇ及び希土類元素のほとんどがＢＴ型結晶粒子中及びＢＣＴ型結晶粒子中に固溶し、一部は粒界に存在する場合があるが、この場合主として非晶質として存在することとなる。希土類元素としては、特に制限されるものではないが、Ｙ、Ｔｂ、Ｄｙ、Ｈｏ、Ｅｒ及びＹｂを例示することができ、これら希土類元素は、一種単独でも二種以上であってもよい。
【００２９】
Ｍｇ及び希土類元素が固溶したＢＴ型結晶粒子及びＢＣＴ型結晶粒子は、いずれの結晶粒子においても粒子表面側にＭｇ及び希土類元素が偏在したいわゆるコアシェル構造を有している。ここで、コアシェル構造とは、粒子中心側をコアとし、粒子表面近傍をシェルとし、このコアとシェルとで結晶構造、組成が異なる構造を意味する。尚、ここでいう粒子表面近傍とは、粒界から５ｎｍ（粒子表面から粒子の中心へ向けて５ｎｍ）までの領域のことを意味するものである。この領域は透過型電子顕微鏡（ＴＥＭ）で測定することができる。
【００３０】
このようなコアシェル構造が形成される理由は以下の通りである。    
ＢＴ型結晶粒子及びＢＣＴ型結晶粒子は、いずれも焼結時に原子拡散による粒成長を起こしやすく、微小粒径の緻密焼結体を得にくい。特に、用いた原料粒子サイズがサブミクロンより小さい場合、粒子体積に対して表面積が大きな割合を占め、表面エネルギーが大きいことによってエネルギー的に不安定な状態になってしまう。このため、焼成に際して、原子拡散による粒成長を生じ、表面積の比率が小さくなって表面エネルギーの低下による安定化が生じる。従って、粒成長が起こりやすく、微小サイズの粒子からなる緻密焼結体は得にくいものとなっている。具体的には、０．１μｍより小さい径の微小サイズからなるＢＴ型結晶粒子及びＢＣＴ型結晶粒子の焼結体は、容易に固溶・粒成長を生じ、粒子間の原子の移動を抑制するものを粒子間に導入しなければ１μｍを超える大きな粒子サイズからなる焼結体が形成されてしまい、サブミクロン以下の微小サイズからなる緻密な焼結体を得るのは困難である。
【００３１】
しかるに、微小結晶原料とともに、ＭｇとＹのような希土類元素を添加剤として導入し、さらに焼成条件を調整することにより、原料結晶粒子のサイズを反映した微小粒子焼結体を得ることができる。これらの添加物は、粒子表面に拡散し液相を形成することにより、焼結を促進するとともに、粒界近傍及び粒界に存在して母相であるＢＴ、ＢＣＴ結晶粒子間におけるＢａ、Ｃａ、Ｔｉ原子の移動を抑制し、粒成長を抑制する。この結果、結晶粒子表面に、Ｍｇ及び希土類元素が拡散固溶した結晶相が形成されることとなる。すなわち、Ｍｇ及び希土類元素が粒子表面側に偏在したコアシェル構造が形成される。
【００３２】
尚、Ｍｇ及び希土類元素の含有量は、それぞれ酸化物換算で、０．０５〜０．５重量％、特に０．１〜０．５重量％のＭｇと、０．１〜１．７重量％、特に０．１〜１．５重量％の希土類元素とを含有していることが好ましい。この範囲であると、焼結性及びコアシェル構造の形成性がよく、温度特性やＤＣバイアス特性も向上する。
【００３３】
さらに、本発明の積層セラミックコンデンサにおける誘電体層は、上述した結晶粒子やＭｇ、希土類元素成分以外の他の成分、例えば、ＭｎをＭｎＣＯ３換算で０．０５〜０．４重量％の割合で含有していてもよい。Ｍｎは、還元雰囲気における焼成によって生成するＢＴ結晶、ＢＣＴ結晶中の酸素欠陥を補償し、絶縁的信頼性を向上させるために使用される助剤に由来するものであり、このようなＭｎ成分を含有させることにより、誘電体磁器の電気的絶縁性が増大し、また高温負荷寿命を大きくし、コンデンサとしての信頼性が高められる。尚、Ｍｎ含量が上記範囲よりも多量となると、誘電体磁器の絶縁性が低下するおそれがある。このようなＭｎは、主として非晶質で粒界に存在するが、その一部は結晶粒子内に拡散固溶し（表面に偏在する）、コアシェル構造を形成する。
【００３４】
また、耐還元性を向上するとともに異常粒成長を抑制するために、少量のＢａＣＯ3を含有していてもよい。
【００３５】
さらに、結晶粒子の焼結性を高めるために、少量のガラス成分を含有していてもよいし、少量のフィラー等を含有していてもよい。
【００３６】
（積層セラミックコンデンサの製造）
かかる積層セラミックコンデンサは、以下のように製造される。    
例えばゾルゲル法、蓚酸法、水熱合成法により生成された、所定の組成を有するＢＴ粉末（ＢＴ型結晶粒子を形成する原料粉末）及びＢＣＴ粉末（ＢＣＴ型結晶粒子を形成する原料粉末）を用いる。これらＢＴ粉末及びＢＣＴ粉末は、Ｍｇや希土類元素が固溶していないものである。ここで、焼成によって僅かであるが平均粒径の変動を生じることがあるため、前述したサブミクロンオーダーの平均粒径を有するＢＴ型結晶粒子及びＢＣＴ型結晶粒子を析出させるために、用いるＢＴ粉末及びＢＣＴ粉末の平均粒径は０．１〜０．４の範囲にあるのがよい。
【００３７】
そして、第１層を形成するために使用されるＢＴ粉末とＢＣＴ粉末は、焼結温度をそろえるために好ましくは混合比が重量比で４０〜６０の範囲となるように設定され、混合される。この混合粉末に、所定量のＭｇ及び希土類元素の酸化物あるいは炭酸塩、更に必要により、Ｍｎの炭酸塩やガラス等の任意成分を加えて回転ミルなどで１０〜３０時間湿式混合し、乾燥する。次いで、ポリビニルアルコール等の有機バインダや有機溶媒を所定量添加して成形用スラリーを調製する。このスラリーを、引き上げ法、ドクターブレード法、リバースロールコータ法、グラビアコータ法、スクリーン印刷法、グラビア印刷等の周知の成形法を用いて所定形状に成形し、第１層用セラミックグリーンシートが得られる。
【００３８】
また、第２層については、ＢＴ粉末に、所定量のＭｇ及び希土類元素の酸化物あるいは炭酸塩、更に必要により、Ｍｎの炭酸塩やガラス等の任意成分を加えて、第１層と同様の方法で成形し、第２層用セラミックグリーンシートが得られる。
【００３９】
これらのセラミックグリーンシートを積層、具体的には、第１層用セラミックグリーンシートのスラリーを基体フィルム上に塗布し、その上に第２層用セラミックグリーンシートのスラリーを塗布することより、積層成形体（誘電体層用セラミックグリーンシート）を成形する。この誘電体層用セラミックグリーンシートの厚みは、電子部品の小型、大容量化という見地から、１〜５μｍ、特に３μｍ以下であることが望ましい。このように、基体フィルム上に大きな粒径に起因した大きな表面粗さの第１層用セラミックグリーンシート、小さな粒径の第２層用セラミックグリーンシートをこの順に積層することで、第１層用セラミックグリーンシートの基体フィルム側は平坦となり、これと反対側には小さな粒径の層により大きな粒径の凹凸が緩和され平坦となるので、平坦な表面のセラミックグリーンシートを形成できる。特に、２μｍを下回る層厚の誘電体層を形成する上で、粒径に起因した表面粗さは層厚の均一性を実現する上で大きな影響を及ぼし、この誘電体層の厚さの不均一に起因した電極間の大きさのバラツキが、高い信頼性を実現する上で大きな課題となるが、上記のような順に積層して製造してなる積層構造を用いる事により、大きな誘電率と高い信頼性を両立することが可能となる。
【００４０】
次に、この誘電体層用セラミックグリーンシートの表面に、Ｎｉ等の卑金属を含有する導電性ペーストを、スクリーン印刷法、グラビア印刷、オフセット印刷法等の周知の印刷方法により塗布し内部電極パターンを形成する。内部電極パターンの厚みは、コンデンサの小型、高信頼性化という点から２μｍ以下、特に１μｍ以下であることが望ましい。
【００４１】
このようにして表面に内部電極パターンが塗布された誘電体層用セラミックグリーンシートを複数枚積層圧着し、この積層成形体を、大気中２５０〜３００℃、または酸素分圧０．１〜１Ｐａの低酸素雰囲気中５００〜８００℃で脱脂した後、非酸化性雰囲気で１１５０〜１３５０℃で２〜３時間焼成する。さらに、所望により、酸素分圧が０．１〜１０−４Ｐａ程度の低酸素分圧下、９００〜１１００℃で５〜１５時間再酸化処理を施すことにより、還元された誘電体層が酸化され、良好な絶縁特性を有する誘電体層と内部電極層とが交互に積層された積層体が得られる。
【００４２】
最後に、得られた積層焼結体に対し、各端面にＣｕペーストを塗布して焼き付け、Ｎｉ／Ｓｎメッキを施し、内部電極と電気的に接続された外部電極を形成して積層セラミックコンデンサが得られる。
【実施例】
【００４３】
表１に示すような粒径と混合割合の第１層を形成するために、水熱合成ＢａＴｉＯ３（ＢＴ粉末）及びＢＣＴ粉末にＭｇＣＯ３、ＭｎＣＯ３、Ｙ２Ｏ３、ＢａＣＯ３を混合し、更に、ブチラール樹脂およびトルエンを加えてセラミックスラリーを調製し、第１層用スラリーを得た。尚、ＢＣＴ粉末は、水熱合成法により得られたＢａＴｉＯ３（平均粒径０．１μｍ）粉末と、ＣａＣＯ３粉末（平均粒径０．３μｍ）と、ＴｉＯ２粉末（平均粒径０．１μｍ）を混合し、１０００℃以上の温度で大気中熱処理を行うことにより得られたものである。また、表１において、Ｃａ置換量は、式：（Ｂａ１−ｘＣａｘ）ｍＴｉＯ３（ｍ≧１）におけるｘの値で示した。
【００４４】
また、表１に示すような粒径の第２層を形成するために、水熱合成ＢＴ粉末に、ＭｇＣＯ３、ＭｎＣＯ３、Ｙ２Ｏ３、ＢａＣＯ３を混合し、更に、ブチラール樹脂およびトルエンを加えてセラミックスラリーを調製し、第２層用スラリーを得た。
【００４５】
尚、スラリー作製のための原料粉末の粒径は、表１に示す第１層及び第２層中の主結晶粒子の粒径とほぼ同一のものである。
【００４６】
これらの第１層用スラリー及び第２層用スラリーを、順にドクターブレード法によりＰＥＴフィルム上に塗布し、乾燥機内で６０℃で１５秒間乾燥後、これを剥離して厚み９μｍのセラミックグリーンシート（第１層の厚み４．５μｍ、第２層の厚み４．５μｍ）を形成し、これを１０枚積層して端面セラミックグリーンシート層（焼成後に保護層（本発明の誘電体層とは異なる）となる）を形成した。この端面セラミックグリーンシート層を、９０℃で３０分の条件で乾燥させた。そして、端面セラミックグリーンシート層を台板上に配置し、プレス機により圧着して台板上にはりつけた。
【００４７】
一方、上記と同様に、第１層用スラリー及び第２層用スラリーを、順にドクターブレード法によりＰＥＴフィルム上に塗布し、６０℃で１５秒間乾燥後、これを剥離して厚み２．３μｍ（第１層の厚み１．１５μｍ、第２層の厚み１．１５μｍ）のセラミックグリーンシート（焼成後に誘電体層となる）を多数作製した。
【００４８】
次に、平均粒径０．２μｍのＮｉ粉末の合量４５重量％に対して、エチルセルロース５．５重量％とオクチルアルコール９４．５重量％からなるビヒクル５５重量％を３本ロールで混練して内部電極ペーストを作製した。
【００４９】
この後、得られたセラミックグリーンシートの一方の表面に、スクリーン印刷装置を用いて、上記した内部電極ペーストを内部電極パターン状に印刷し、セラミックグリーンシート上に長辺と短辺を有する長方形状の内部電極パターンを複数形成し、乾燥後、剥離した。
【００５０】
この後、端面セラミックグリーンシート層の上に、内部電極パターンが形成されたグリーンシートを３００枚積層し、この後、端面セラミックグリーンシートを積層し、コンデンサ本体成形体を作製した。
【００５１】
次に、コンデンサ本体成形体を金型上に載置し、積層方向からプレス機の加圧板により圧力を段階的に増加して圧着し、この後さらにコンデンサ本体成形体の上部にゴム型を配置し、静水圧成形した。
【００５２】
この後、このコンデンサ本体成形体を所定のチップ形状にカットし、大気中３００℃または０．１Ｐａの酸素／窒素雰囲気中５００℃に加熱し、脱バインダーを行った。さらに、１０−７Ｐａの酸素／窒素雰囲気中、１２００〜１２５０℃で２時間焼成し、さらに、１０−２Ｐａの酸素／窒素雰囲気中にて１０００℃で再酸化処理を行い、電子部品本体を得た。焼成後、電子部品本体の端面にＣｕペーストを９００℃で焼き付け、さらにＮｉ／Ｓｎメッキを施し、内部電極層と接続する外部端子を形成した。
【００５３】
作製した積層セラミックコンデンサを研磨し、電極の有効面積を求めた。また、破断面のＳＥＭ観察により誘電体層の層厚を求めた。このようにして得られた積層セラミックコンデンサの内部電極層間に介在する誘電体層の厚みは１．６μｍであった。また誘電体層の有効積層数は３００層であった。
【００５４】
各試料についての測定結果を表１に示す。
【００５５】
尚、ＤＣバイアス依存性△ε／εは、下記式：
｛ε（４Ｖ）−ε（０Ｖ）｝×１００／ε（０Ｖ）
より求めた。
【００５６】
電気特性は、ＬＣＲメータを用いて−５５℃〜１２５℃の温度範囲で、ＡＣ１Ｖ、測定周波数：１ｋＨｚの条件で静電容量を測定し、比誘電率を算出した。比誘電率の温度変化率ＴＣＣを、下記式：
ＴＣＣ（％）＝｛ε（Ｔ）−ε（２０℃）｝×１００／ε（２０℃）
より求めた。２０℃を基準温度としている。
【００５７】
ＭＴＴＦは、サンプル数３０個について１２５℃の温度下で３２Ｖの電圧をかけたときの絶縁破壊するまでの時間を求め、その平均値を表したものである。
【表１】
2006237237.tif 000003
【００５８】
この表１から、ＢＴ型結晶粒子及びＢＣＴ型結晶粒子の粒径が全て等しい試料Ｎｏ．７、１０、１３、１５（本発明範囲外）においては、比誘電率は２５００以上と大きいが、高温負荷試験（１２５℃、ＤＣ３２Ｖ印加）による平均故障時間ＭＴＴＦは３４時間以下と、本発明品に対して小さな値であった。また、３４０℃での熱衝撃試験ではクラックの発生が見られた。尚、このクラックは第１層のほうが焼成時に焼けすぎてしまうことにより、生じたものと考えられる。
【００５９】
また、比較例（本発明範囲外）としてのスラリー１のみから作製したもの（試料Ｎｏ．１７）については、平均故障時間ＭＴＴＦ（信頼性）が２８時間と小さな値を示し、比較例（本発明範囲外）としてのスラリー２のみから作製したもの（試料Ｎｏ．１７）については、比誘電率が１９３０と小さな値を示した。
【００６０】
これに対し、平均粒径が大きいＢＴ型結晶粒子及びＢＣＴ型結晶粒子を主結晶粒子とする第１層と、平均粒径が小さいＢＴ型結晶粒子を主結晶粒子とする第２層の積層構造からなる誘電体層を有する本発明範囲内の試料では、比誘電率２５００以上、特には３０００以上、比誘電率の変化率も−５５℃〜１２５℃において±１５％以内であり、かつＤＣバイアス依存性も−２０％以内であり、更にＭＴＴＦも５０時間以上で、熱衝撃試験についても各３００個に対してクラック発生率は０と優れていた。
【図面の簡単な説明】
【００６１】
【図１】本発明の積層セラミックコンデンサにおける誘電体層１の説明図である。
【符号の説明】
【００６２】
１・・・誘電体層
１１・・第１層
１２・・第２層
２・・・内部電極層
３１１、３１２・・ＢＴ型結晶粒子
３２・・ＢＣＴ型結晶粒子
【図１】
2006237237.tif 000004